(57)【要約】【課題】  安価でかつ簡便にあらゆる光減衰率を有する光減衰性光導波部品に使用でき、入射光（導波光）の偏波状態による光減衰率の変動が低減される光減衰性光導波材料、その製造方法及びそれを用いた光減衰性光導波部品を提供することを目的とする。【解決手段】  光導波材料の光導波部分において、フェムト秒レーザー光を、その偏光方向が光導波方向と略平行になるように照射する又は、フェムト秒レーザー光を、ｎ組の２個の照射点からなる照射点対におけるフェムト秒レーザー光の照射方向又は偏光方向が互いに略直交するように照射することによって、光導波部分にフェムト秒レーザー光によって誘起されてなる構造変化部を有し、１．５５μｍの波長を有する赤外光の偏波依存性損失が０．４ｄＢ以下である光減衰性光導波材料を得る。【選択図】      図１
2005189525.tif 000002
【特許請求の範囲】
【請求項１】
光導波部分にフェムト秒レーザー光によって誘起されてなる構造変化部を有し、１．５５μｍの波長を有する赤外光の偏波依存性損失が０．４ｄＢ以下である光減衰性光導波材料。
【請求項２】
光ファイバ形状を有する請求項１に記載の光減衰性光導波材料。
【請求項３】
光導波材料の光導波部分において、フェムト秒レーザー光を、その偏光方向が光導波方向と略平行になるように照射する光減衰性光導波材料の製造方法。
【請求項４】
光導波材料の光導波部分において、偶数（２ｎ）個又は奇数（２ｎ＋１）個の照射点にフェムト秒レーザー光を照射する光減衰性光導波材料の製造方法であって、フェムト秒レーザー光を、ｎ組の２個の照射点からなる照射点対におけるフェムト秒レーザー光の照射方向又は偏光方向が互いに略直交するように照射する光減衰性光導波材料の製造方法。
【請求項５】
フェムト秒レーザー光を、ｎ個の照射点におけるフェムト秒レーザー光の照射方向及び／又は偏光方向が同一になるように照射し、前記フェムト秒レーザー光の照射方向又は偏光方向に対し、残りの照射点のうち、ｎ個の照射点におけるフェムト秒レーザー光の照射方向又は偏光方向が略直交するように照射する請求項４に記載の光減衰性光導波材料の製造方法。
【請求項６】
フェムト秒レーザー光が、１０〜１０００フェムト秒のパルス幅と、２５０〜３０００ｎｍの波長とを有する請求項４又は５に記載の光減衰性光導波材料の製造方法。
【請求項７】
光導波材料が光ファイバである請求項４〜６のいずれかに記載の光減衰性光導波材料の製造方法。
【請求項８】
請求項１又は２に記載の光減衰性光導波材料を用いた光減衰性光導波部品。
【請求項９】
波長０．２５〜３μｍの光を透過するフェルールを用いた請求項８に記載の光減衰性光導波部品。
【発明の詳細な説明】
【技術分野】
【０００１】
本発明は、光通信等の分野において、光信号の強度を所定の割合で減衰させる光固定減衰器等の光導波部品に使用される光減衰性光導波材料、光減衰性光導波材料の製造方法および光減衰性光導波部品に関する。
【背景技術】
【０００２】
光信号のパワーに所定の減衰率を与え、光パワーのレベルを適正範囲に調整する目的で使用される光固定減衰器は、光通信システムにおいて、重要なデバイスである。
【０００３】
従来、光導波材料として光ファイバを利用した光固定減衰器において、光ファイバ内部にドーパントとしてＣｏ等の遷移金属イオンを添加することにより光信号のパワーを減衰させる方法が知られている。この光固定減衰器は、光ファイバの光導波部分（コア）にＣｏ等の遷移金属イオンを添加した光減衰性光ファイバを利用しており、光通信波長に対する遷移金属イオンの光吸収特性を利用することにより所定の光減衰率を得るものである（例えば、特許文献１参照。）。
【０００４】
また、近年、パルス幅が約１０００フェムト秒（１０００×１０-15秒）程度以下の超短パルスレーザー光を集光した場合に得られる大きなピークパワーの光を利用して、ガラス、プラスチック等種々の透明材料内部における任意の個所に、屈折率増加、ボイドあるいはマイクロクラック等の光学的損傷等を誘起した構造変化部が形成されることが報告されている。このような超短パルスレーザー光を利用した空間選択的な構造変化部の形成は、三次元光メモリ（例えば、特許文献２参照。）や光導波路（例えば、特許文献３参照。）等を作製するために応用されている。また、このような超短パルスレーザー光を利用した空間選択的な材料の改質手法を、光ファイバのコア領域に屈折率増加部および／または光学的損傷部を形成させた光減衰性光ファイバを作製するために適用したことが開示されている（例えば、非特許文献１参照。）。
【特許文献１】特許第３２７１８８６号公報
【特許文献２】特開平８‐２２０６８８号公報
【特許文献３】特開平９‐３１１２３７号公報
【非特許文献１】姫井裕助、外５名、「光ファイバーへのフェムト秒レーザー照射による誘起現象と新しい光減衰器の作製」、第５０回応用物理学関係連合講演会講演予稿集、２００３年３月２７〜３０日、（Ｎｏ．３、Ｐ１２９４、２８ｐ−Ｋ−３）
【発明の開示】
【発明が解決しようとする課題】
【０００５】
しかしながら、特許文献１に記載の光固定減衰器に使用される光減衰性光ファイバを得るためには、Ｃｏ等の遷移金属イオンをドープした特殊なファイバ用プリフォームを作製する必要がある。また、その光減衰率は、コアに添加された遷移金属イオンの濃度に依存するため、所望の光減衰率および光固定減衰器の規格長に応じてそれぞれ専用のファイバ用プリフォームが必要となる。結果として、この種の光減衰性光ファイバを使用した光固定減衰器は一般に高価なものとなっている。
【０００６】
また、非特許文献１における光減衰性光ファイバは、フェムト秒レーザー光を光ファイバのコア部分に集光照射することによって形成された構造変化部において、信号光が散乱あるいは反射される現象を利用している。しかしながら、光通信システムにおいて上記の光減衰性光ファイバを使用する場合、入射光（導波光）の偏波状態による光減衰率の変動が大きく、これを光固定減衰器に使用すると、光通信システムにおいて使用されている各種光デバイスの偏光特性の劣化をもたらすという問題点を有していた。
【０００７】
本発明は、上記事情に鑑みなされたものであり、安価でかつ簡便にあらゆる光減衰率を有する光減衰性光導波部品に使用でき、入射光（導波光）の偏波状態による光減衰率の変動が低減される光減衰性光導波材料、その製造方法及びそれを用いた光減衰性光導波部品を提供することを目的とする。
【課題を解決するための手段】
【０００８】
本発明の光減衰性光導波材料は、光導波部分にフェムト秒レーザー光によって誘起されてなる構造変化部を有し、１．５５μｍの波長を有する赤外光の偏波依存性損失が０．４ｄＢ以下であることを特徴とする。
【０００９】
本発明の光減衰性光導波材料の製造方法は、光導波材料の光導波部分において、フェムト秒レーザー光を、その偏光方向が光導波方向と略平行になるように照射することを特徴とする。
【００１０】
また、本発明の光減衰性光導波材料の製造方法は、光導波材料の光導波部分において、偶数（２ｎ）個又は奇数（２ｎ＋１）個の照射点にフェムト秒レーザー光を照射する光減衰性光導波材料の製造方法であって、フェムト秒レーザー光を、ｎ組の２個の照射点からなる照射点対におけるフェムト秒レーザー光の照射方向又は偏光方向が互いに略直交するように照射することを特徴とする。
【００１１】
本発明の光減衰性光導波部品は、光導波部分にフェムト秒レーザー光によって誘起されてなる構造変化部を有し、１．５５μｍの波長を有する赤外光の偏波依存性損失が０．４ｄＢ以下である光減衰性光導波材料を用いることを特徴とする。
【発明の効果】
【００１２】
本発明の光減衰性光導波材料は、光導波部分にフェムト秒レーザー光によって誘起されてなる構造変化部を有するため、あらゆる光減衰率の光減衰性光導波部品に使用できる。すなわち、構造変化部は、屈折率増加部および／またはボイド等の光学的損傷部より形成され、導波光を散乱あるいは反射することによって光を減衰させるが、その光減衰率は、構造変化部の数、構造変化部に誘起される屈折率変化量、および構造変化部のサイズ等によって、容易に調節することができる。１．５５μｍの波長を有する赤外光の偏波依存性損失が０．４ｄＢ以下であるため、光固定減衰器に使用した場合、入射光（導波光）の偏光状態による光減衰率の変動が低減され、光通信システムにおいて使用されている各種光デバイスの偏光特性の劣化が抑制される。
【００１３】
ここで、偏波依存性損失とは、光デバイスに入射する光の偏光状態の変化に伴う光損失の変動量であり、入射光の偏光状態の変化に対する透過光パワーの最大値と最小値を用いて、次式により定義される。
【００１４】
偏波依存性損失（ｄＢ）
＝１０ｌｏｇ10（Ｐmax）−１０ｌｏｇ10（Ｐmin）
Ｐmax：最大透過光パワー（ｍＷ），Ｐmin：最小透過光パワー（ｍＷ）
本発明の光減衰性光導波材料の製造方法は、光導波材料の光導波部分において、フェムト秒レーザー光を、その偏光方向が光導波方向と略平行になるように照射するため、フェムト秒レーザー光を収束させるための集光レンズの開口数が０．５よりも小さい場合、偏波依存性損失が０．４ｄＢ以下となる。
【００１５】
また、本発明の光減衰性光導波材料の製造方法は、光導波材料の光導波部分において、偶数（２ｎ）個又は奇数（２ｎ＋１）個の照射点にフェムト秒レーザー光を照射する光減衰性光導波材料の製造方法であって、フェムト秒レーザー光を、ｎ組の２個の照射点からなる照射点対におけるフェムト秒レーザー光の照射方向又は偏光方向が互いに略直交するように照射するため、フェムト秒レーザー光を収束させるための集光レンズの開口数が０．５〜１．４である場合、偏波依存性損失が０．４ｄＢ以下となる。
【００１６】
上記した光減衰性光導波材料の製造方法によれば、Ｃｏ等の遷移金属イオンを含む特殊な光ファイバ用プリフォームを作製する必要が一切なく、一般的な通信用光ファイバを用いて作製することができる。これにより、光減衰性光導波材料を安価に製造することができる。更に、フェムト秒レーザー光の焦点でのピークパワー密度、照射時間、照射点数等を変化させることによって、光減衰率を調整することができるため、光減衰率の異なる光減衰性光導波材料を簡便に作製することができる。
【発明を実施するための最良の形態】
【００１７】
本発明の光減衰性光導波材料は、赤外光の偏波依存性損失が、０．２ｄＢ以下であると、入射光（導波光）の偏光状態による光減衰率の変動がほとんど無くなるため、偏波無依存型の光減衰性光導波部品に使用可能となる。
【００１８】
また、本発明の光減衰性光導波材料は、１．３〜１．６μｍの波長を有する赤外光の反射減衰量が４５〜７０ｄＢであると、反射戻り光が実用上無視でき、これを光減衰性光導波部品に使用しても、光アイソレータあるいは光サーキュレータ等の光デバイスを必要としない。尚、反射減衰量は、光部品からの反射によって光信号のパワーが減少する割合をデシベル（ｄＢ）表示したものであり、入射光パワーと入射端における反射光パワーとの比で次式により定義される。
【００１９】
反射減衰量（ｄＢ）＝−１０ｌｏｇ10（Ｐr／Ｐi）
Ｐr：反射光パワー（ｍＷ）、Ｐi：入射光パワー（ｍＷ）
この式から、反射光パワーが増大すれば、反射減衰量は減少する関係にあることがわかる。
【００２０】
また、本発明の光減衰性光導波材料は、構造変化部を複数個有し、構造変化部が重なり合わないように間隔をおいて形成されていれば、構造変化部が等間隔で形成されていても、又異なった間隔で形成されていても、光減衰率、反射減衰量、偏波依存性損失を精度良く制御することができるため好ましい。また隣接する構造変化部の間隔が２０μｍ以上であればさらに好ましい。尚、隣接する構造変化部の間隔は、構造変化部の中心間の距離を指す。
【００２１】
また、光減衰性光導波材料が光ファイバ形状を有してなると、フェルール内に固定されたコネクタ形状の光固定減衰器に好適である。
【００２２】
次に、本発明の光減衰性光導波材料の製造方法について詳細に説明する。
【００２３】
図１に示すように、フェムト秒レーザー光１０は、一般に直線偏光した光であるため、偏光方向１０ａを有している。本発明においては、そのフェムト秒レーザー光１０を集光レンズ１１によって収束し、光導波材料１２の光導波部分１２ａの２ｎ個（又は２ｎ＋１個）の照射点（ａ1、ａ2、ａ3、ａ4・・・ａ2n-3、ａ2n-2、ａ2n-1、ａ2n、（ａ2n+1））に、下記のように順次照射する。
【００２４】
ここで、フェムト秒レーザー光１０が光導波材料１２に照射される方向を照射方向１０ｂとし、光導波部分１２ａにおいて、赤外光が導波する方向を光導波方向１２ａｂとする。また、２個の照射点を照射点対（Ａ1、Ａ2・・・Ａn-1、Ａn）とする。具体的には、照射点ａ1とａ2とを照射点対Ａ1とし、照射点ａ3とａ4との照射点対Ａ2とし、・・・照射点ａ2n-3とａ2n-2とを照射点対Ａn-1とし、照射点ａ2n-1とａ2nとを照射点対Ａnとする。
【００２５】
フェムト秒レーザー光１０を開口率が０．５よりも小さい集光レンズ１１によって収束させる場合は、光導波材料１２の光導波部分１２ａにおいて、フェムト秒レーザー光１０を、１／２波長板等の位相板１３を用いてその偏光方向１０ａが光導波方向１０ａｂと略平行になるように照射する。この場合、偏波依存性損失が０．４ｄＢ以下となり、あらゆる光減衰率を有する光減衰性光導波材料を容易に作製することができる。
【００２６】
一方、フェムト秒レーザー光１０を開口率が０．５〜１．４の集光レンズ１１によって収束させる場合、その偏光方向１０ａが光導波方向１０ａｂと略平行になるように照射し、それらの照射方向１０ｂが同一であると、照射点数が多くなるに従って（光減衰率が大きくなるに従って）、偏波依存性損失が大きくなるため好ましくない。特に、５個以上の照射点がある場合に、偏波依存性損失が０．４ｄＢよりも大きくなりやすい。
【００２７】
そこで、フェムト秒レーザー光１０を開口率が０．５〜１．４の集光レンズ１１によって収束させる場合は、以下に記載の手順により光減衰性光導波材料を作製すると、偏波依存性損失が０．４ｄＢ以下となる。まず、照射点ａ1に、フェムト秒レーザー光１０を照射する。照射点ａ2においては、フェムト秒レーザー光１０を、照射点ａ1と照射点ａ2との照射方向１０ｂが略直交するように、光導波部分１２ａを軸として、光導波材料１２を９０°回転させて照射する。あるいはフェムト秒レーザー光１０の光源１４を光導波材料１２の円周１２ｂに沿って９０°回転させて照射してもよい。もしくは、照射点ａ2において、照射点ａ1と照射点ａ2との偏光方向１０ａが略直交するように、照射点ａ1での照射方向を軸として、光導波材料１２又は１／２波長板等の位相板１４を９０°回転させて照射する。この操作を残りの照射点対においても同様に行うことによって、２ｎ個又は２ｎ＋１個の構造変化部（ｂ1、ｂ2、ｂ3、ｂ4・・・ｂ2n-3、ｂ2n-2、ｂ2n-1、ｂ2n、（ｂ2n+1））を有する光減衰性光導波材料１５が作製される。尚、照射点対として、上記のように隣接する２個の照射点を選択するほかに、隣接しない２個の照射点を選択してもよい。
【００２８】
また、フェムト秒レーザー光１０を開口率が０．５〜１．４の集光レンズ１１によって収束させる場合に、フェムト秒レーザー光１０を、２ｎ個又は２ｎ＋１個の照射点のうち、前半のｎ個の照射点におけるフェムト秒レーザー光１０の照射方向１０ｂ及び／又は偏光方向１０ａが同一になるように照射し、次いで、前半のフェムト秒レーザー光１０の照射方向１０ｂに対し、残りの照射点のうち、後半のｎ個の照射点におけるフェムト秒レーザー光１０の照射方向１０ｂが略直交するように、光導波部分１２ａを軸として、光導波材料１２を９０°回転させて照射する。あるいはフェムト秒レーザー光１０の光源１３を光導波材料１２の円周１２ｂに沿って９０°回転させて照射してもよい。もしくは、前半のフェムト秒レーザー光１０の照射方向１０ｂに対し、後半のｎ個の照射点におけるフェムト秒レーザー光１０の偏光方向１０ａが略直交するように、前半のｎ個の照射点における照射方向１０ｂを軸として光導波材料１２又は１／２波長板等の位相板１３を９０°回転させて照射する。
【００２９】
このような照射方法によれば、光源１４を光導波材料１２の円周１２ｂに沿って９０°回転させる操作や光導波材料１２又は１／２波長板等の位相板１３を９０°回転させる操作を、最小限の回数（１回）にとどめることができ、光減衰性光導波材料１５を効率よく作製できるため好ましい。
【００３０】
また、本発明の光減衰性光導波材料の製造方法は、フェムト秒レーザー光を、開口数０．５〜１．４のレンズを通して光導波材料の光導波部分に照射することにより、構造変化部を形成すると、１．３〜１．６μｍの波長を有する赤外光の反射減衰量が４５〜７０ｄＢである光減衰性光導波材料を得ることができるため好ましい。すなわち、開口数が０．５〜１．４（好ましくは０．５〜１．０）のレンズを用いると、フェムト秒レーザー光の焦点（照射点）でのビームサイズが小さくなり、形成された構造変化部のサイズが小さくなるため、赤外光の反射減衰量が大きくなる（反射戻り光が少なくなる）からである。さらに、形成された構造変化部のサイズが小さくなっても、フェムト秒レーザー光の焦点（照射点）でのピークパワー密度が大きく、構造変化部の屈折率増加が顕著であるため、導波光（赤外光）を散乱あるいは反射する効果が高くなり、導波光を減衰する能力は低下しない。開口数が０．５よりも小さいレンズを用いると、フェムト秒レーザー光の焦点（照射点）でのビームサイズが大きくなりやすいため、構造変化部のサイズが大きくなり、赤外光の反射減衰量が４５ｄＢよりも小さくなる。また、開口数が１．４よりも大きいレンズを用いると、フェムト秒レーザー光の焦点（照射点）でのピークパワー密度が大きくなりやすいため、構造変化部のダメージが大きくなる。また、レンズの焦点距離が短くなり、フェムト秒レーザー光の焦点が光導波部分の照射点に届かなくなるため好ましくない。
【００３１】
フェムト秒レーザー光は、パルス幅が１０〜１０００フェムト秒であり、かつ波長が０．２５〜３μｍの超短パルスレーザー光であると、光導波材料の光導波部分に構造変化部を形成しやすいため好ましい。すなわち、パルス幅が、１０００フェムト秒を超えると、集光照射を行っても、焦点（照射点）でのピークパワー密度が小さくなり、構造変化部を形成することが困難である。またパルス幅が、１０フェムト秒よりも短い場合、焦点（照射点）でのピークパワー密度が高くなりすぎて、光導波材料へのダメージが大きくなるとともに、光減衰率、反射減衰量および偏波依存性損失の制御が困難になりやすい。
【００３２】
また、フェムト秒レーザー光の焦点（照射点）でのピークパワー密度は、１×１０8〜９×１０15Ｗ／ｃｍ2であることが好ましい。ピークパワー密度が１×１０8Ｗ／ｃｍ2よりも小さいと、構造変化部を形成することが難しくなる。またピークパワー密度が９×１０15Ｗ／ｃｍ2よりも大きいと、構造変化部のダメージが大きくなり好ましくない。ピークパワー密度の好ましい範囲は１×１０14〜１×１０15Ｗ／ｃｍ2である。尚、フェムト秒レーザー光のピークパワーは、１パルス当たりの出力エネルギー（Ｊ）をパルス幅（秒）で割ったパワー（Ｗ）で表され、焦点でのピークパワー密度は焦点でのビーム単位面積（ｃｍ2）当たりのピークパワー（Ｗ／ｃｍ2）で表される。
【００３３】
フェムト秒レーザー光を、光導波材料の光導波部分に照射する照射時間は、光導波材料の材質あるいはフェムト秒レーザー光の照射条件に応じて異なるが、１０秒以下であると、光導波材料に対するダメージが少ないため好ましい。また、照射時間が０．００１秒以上であると容易に構造変化部を形成できる。
【００３４】
光導波材料は、波長２５０〜３０００ｎｍの光を透過するガラス、結晶、プラスチック、あるいはそれらの材料により構成される光ファイバや光導波路であると、光学顕微鏡を用いることにより、容易にそのフェムト秒レーザー光の照射点を確認でき、所望の位置に構造変化部を形成しやすいため好ましい。
【００３５】
本発明の光減衰性光導波部品は、波長２５０〜３０００ｎｍの光を透過するフェルールを用いてなると、光ファイバをフェルール内孔に挿入固定した後であっても、光学顕微鏡を用いれば、目視によってフェムト秒レーザー光の焦点をコア部分の照射点に合わせることが容易となり、フェルールを通してフェムト秒レーザー光を光ファイバのコア部分の照射点に集光照射して、所望の位置に構造変化部を形成することができる。また取扱い時に光ファイバが破損しにくく、フェムト秒レーザー光の照射時に光ファイバを固定しやすい利点がある。
【実施例】
【００３６】
本発明を、実施例に基づいて詳細に説明する。表１は、実施例１〜７を、表２は実施例８〜１１と比較例１〜４を示す。図２は、本発明の光減衰性光ファイバの製造方法を示す説明図である。
【００３７】
【表１】
2005189525.tif 000003
【００３８】
【表２】
2005189525.tif 000004
【００３９】
図２に示すように、光導波材料として市販のシリカガラス製シングルモード光ファイバ２０（外径１２５μｍ）を、コンピュータ２１を用いた位置の精密制御を可能としたＸＹＺステージ２２上に固定し、光ファイバ２０の光導波部分であるコア部分２０ａ（直径１０μｍ）に、波長８００ｎｍ、パルス幅１２０フェムト秒、パルス繰り返し周期２００ｋＨｚ、平均パワー４００ｍＷのフェムト秒レーザー光２３を、表に示す開口数を有する対物レンズ２４を用いて、表に示す１照射点２０ａｂ当たりの照射時間で、２００μｍ間隔で照射し、照射点２０ａｂの数に相当する数の構造変化部３０ａを有する実施例１〜４及び比較例１〜３の光減衰性光ファイバ３０を得た。
【００４０】
また、波長８００ｎｍ、パルス幅１２０フェムト秒、パルス繰り返し周期１ｋＨｚ、平均パワー５ｍＷのフェムト秒レーザー光２３を用いた以外は実施例１と同様にして実施例５〜１１及び比較例４の光減衰性光ファイバ３０を得た。
【００４１】
尚、実施例１〜７については、フェムト秒レーザー光２３の偏光方向２３ａとコア部分２０ａの光導波方向２０ｂが略平行になるように、１／２波長板２５を使用した。また、実施例８〜１１については、フェムト秒レーザー光２３を、前半の半数の照射点２０ａｂにおいて、偏光方向２３ａと照射方向２３ｂを変えずに照射し、前半の半数の照射点２０ａｂにおけるフェムト秒レーザー光２３の照射方向２３ｂに対し、後半の半数の照射点２０ａｂにおける照射方向２３ｂが直交するように、光ファイバ２０のコア部分２０ａを軸として、光ファイバ２０を９０°回転させて照射した。また、比較例１、２及び４については、フェムト秒レーザー光２３の偏光状態を解消し、非偏光状態になるように、水晶偏光解消板（図示せず）を使用した。比較例３については、フェムト秒レーザー光２３の偏光方向２３ａとコア部分２０ａの光導波方向２０ｂが略直交するように、１／２波長板２５を使用した。
【００４２】
尚、フェムト秒レーザー光２３の平均パワーは、ＮＤ（Ｎｅｕｔｒａｌ  Ｄｅｎｓｉｔｙ）フィルター２６によって調整し、照射時間はシャッター２７により調整した。
【００４３】
光減衰性光ファイバにおける波長１．５５μｍの赤外光の光減衰率は、ＸＹＺステージ２２上に固定した光減衰性光ファイバ３０の両端と接続したレーザー光源内蔵パワーメーター（アンリツ製ＭＴ９８１０Ａ）を用いて評価した。
【００４４】
波長１．５５μｍの赤外光の偏波依存性損失は、偏波スクランブラ（アドバンテスト製Ｑ８１６３）およびパワーメーター（アドバンテスト製  本体：Ｑ８２２１，レーザー光源：Ｑ８１２１２ＤＦＢ，センサー：Ｑ８２２３３）を使用して評価した。
【００４５】
また波長１．５５μｍの赤外光の反射減衰量は、ＸＹＺステージ２２上に固定した光減衰性光ファイバ３０の片端と接続した後方散乱光測定装置（アンリツ製ＭＷ９０７０Ｂ）を用いて評価した。
【００４６】
表１より明らかなように、実施例１〜１１は、フェムト秒レーザ光の照射時間、照射点数、集光レンズの開口数等を変えるだけで、光減衰率の異なる光減衰性光ファイバとすることができた。また偏波依存性損失が小さかった。特に、実施例８〜１１は、反射減衰率が４５ｄＢよりも大きかった。
【００４７】
一方、比較例１〜４は、偏波依存性損失が大きかった。
【産業上の利用可能性】
【００４８】
以上説明したように、本発明の光減衰性光導波材料は、安価でかつ簡便にあらゆる光減衰率を有する光減衰性光導波部品に使用でき、入射光（導波光）の偏光状態による光減衰性光導波部品の光減衰特性が変動し難いため、光固定減衰器、光導波デバイスに好適である。
【図面の簡単な説明】
【００４９】
【図１】本発明における光減衰性光導波材料の製造方法を示す概念図である。
【図２】本発明における実施例の光減衰性光ファイバの製造方法を示す説明図である。
【符号の説明】
【００５０】
１０、２３    フェムト秒レーザ光
１０ａ、２３ａ  偏光方向
１０ｂ、２３ｂ  照射方向
１１    集光レンズ
１２    光導波材料
１２ａ  光導波部分
１２ａｂ、２０ｂ  光導波方向
１２ｂ  円周
１３    光源
１４    位相板
１５    光減衰性光導波材料
２０    シリカガラス製シングルモード光ファイバ
２０ａ  コア部分
２０ａｂ  照射点
２１    制御用コンピュータ
２２    ＸＹＺステージ
２４    対物レンズ
２５    １／２波長板
２６    ＮＤ（Ｎｅｕｔｒａｌ  Ｄｅｎｓｉｔｙ）フィルター
２７    シャッター
３０    光減衰性光ファイバ
３０ａ  構造変化部
【図１】
2005189525.tif 000005
【図２】
2005189525.tif 000006